(57)【要約】  本発明は、当接するパネル間の継ぎ目を固定するために、目地補強テープの代わりに使用することができる柔軟な接着剤組成物を提供する。本組成物を使用する方法もまた提供される。【選択図】なし【特許請求の範囲】
【請求項１】
柔軟な接着剤組成物であって、
０．１〜３ミリメートルの平均長さ及び５ミクロン〜２５ミクロンの直径を有し、天然繊維、合成繊維、及びそれらの組み合わせからなる群から選択される、繊維であって、前記繊維は、全組成物重量に基づいて０．１重量％〜２５重量％の量であり、前記繊維は、ポリプロピレン繊維、ポリエチレン繊維、レーヨン繊維、及びそれらの任意の組み合わせからなる群から選択される、繊維と、
結合剤であって、前記結合剤は、全組成物重量に基づいて１％〜５０％の樹脂固形分量の高分子樹脂であり、前記高分子樹脂は、エチレン酢酸ビニル、スチレン／アクリルポリマー、アクリルポリマー、ポリウレタンポリマー、ビニル／アクリルポリマー、及びそれらの混合物からなる群から選択される膜形成ポリマーである、結合剤と、
全組成物重量に基づいて約２５重量％〜７５重量％の量の水と、
全組成物重量に基づいて約０．１重量％〜約２重量％の量の少なくとも１つの増粘剤であって、前記増粘剤は、セルロース系増粘剤、ゲル化クレイ、会合性増粘剤、及びそれらの任意の組み合わせからなる群から選択される、増粘剤と、を含み、
前記組成物は、約２００〜約６００ブラベンダー単位の範囲の粘度、及び約７．０〜約１２の範囲のｐＨを有し、
前記組成物はさらに、任意選択的に、０．２ミクロン〜２５０ミクロンの範囲の粒径を有し、かつ、炭酸カルシウム、石灰石、石膏、霞石閃長岩、二酸化チタン、リトポン、珪灰石、オキシ塩化ビスマス、滑石、粘土、及びそれらの混合物からなる群から選択される、増量剤を含み、前記増量剤は、全組成物重量に基づいて０．５重量％〜７５重量％の量であり、
前記組成物はさらに、任意選択的に、界面活性剤、分散剤、湿潤剤、及び殺生物剤を含む、柔軟な接着剤組成物。
【請求項２】
前記繊維は、高密度ポリエチレン繊維及びレーヨンデニール繊維のうちの少なくとも１つである、請求項１に記載の組成物。
【請求項３】
前記繊維は、０．５〜１．５ミリメートルの平均長さを有する、請求項１に記載の組成物。
【請求項４】
前記結合剤はラテックス樹脂であり、前記組成物はさらに凝集溶剤を含む、請求項１に記載の組成物。
【請求項５】
前記増粘剤は、全組成物重量に基づいて約０．０１重量％〜約２重量％の量のセルロース系増粘剤、全組成物重量に基づいて約０．０１重量％〜約３重量パーセントの量のゲル化クレイ、及び全組成物重量に基づいて約０．１重量％〜約１０重量パーセントの量の会合性増粘剤の組み合わせである、請求項１に記載の組成物。
【請求項６】
継ぎ目で２つのパネルを一緒に固定及び保持するための方法であって、
前記パネルが当接するように２つのパネルを並べて位置付けることによって継ぎ目を形成することと、
前記継ぎ目及び前記継ぎ目の周囲の一部のパネル表面領域に請求項１に記載の柔軟な接着剤組成物を塗布することと、を含む、方法。
【請求項７】
前記柔軟な接着剤組成物を乾燥させて高分子膜を形成することができ、次いで、少なくとも１層の目地材が前記高分子膜上に塗布される、請求項６に記載の方法。
【請求項８】
前記方法は、目地補強テープを用いずに行われる、請求項６に記載の方法。
【請求項９】
前記柔軟な接着剤組成物は、噴霧塗布される、請求項６に記載の方法。
【請求項１０】
前記パネルは、石膏ウォールボードである、請求項６に記載の方法。
【発明の詳細な説明】
【背景技術】
【０００１】
関連出願の参照
本出願は、２０１５年９月８日に出願された米国仮特許出願第６２／２１５，４８５号、及び２０１６年７月２０日に出願された米国特許第１５／２１４，６１７号に対する優先権の利益を主張するものであり、それらの開示全体が参照により本明細書に組み入れられる。
【技術分野】
【０００２】
本発明は、建築材料及び建築構法に関する。本発明は、壁及び天井アセンブリにおいて当接するパネル間の目地を強化するのに好適な柔軟な接着剤配合物を提供する。これらの柔軟な接着剤配合物は、目地補強テープの代わりに使用することができる。また、目地補強テープを用いずに壁を組み立てるための方法も提供される。
【０００３】
建物の建築において、内壁及び外壁ならびに天井を形成するために異なる種類のパネルが使用される。典型的には、パネルは、当該技術分野で既知のバルーンフレーム構造におけるように、フレーム部材に固定されたボード（パネルとも称される）の形態である。例として、ウォールボードまたはドライウォールとしても知られる紙に面した石膏ボード、繊維状のマット（例えば、繊維ガラス）を用いて調製されるペーパーレス石膏パネル等が挙げられる。これら及び他の種類のボードは、典型的には、適切な寸法に切断され、次いで、例えば、ねじ、釘等でフレーム部材に締結され、複数のボードから形成される壁部を形成する。
【０００４】
同一平面内に配置された２つの並んだパネルは、垂直な壁及び水平な天井において、それらの間に継ぎ目を形成する。従来技術では、継ぎ目を仕上げるために、テープの下の目地材の層、及びテープの上に塗布される複数層の目地材とともに、目地補強テープが継ぎ目に埋め込まれる。米国特許第２，８５０，４０４号及び第６，６６８，８９７号は、目地補強テープ、及び目地補強テープを用いて継ぎ目が仕上げられる方法に関する。
【０００５】
隅角部を形成する場合等に、パネルが角度を成して交差することがある。補強ビードを利用して、隅角部の継ぎ目を隠し、かつ隅角部を保護することができる。補強ビードは、締結具を使用してパネルに直接取り付けられてもよいか、または補強ビードをパネルに接着するために目地材の層がトリムの下に塗布される。設置された補強材は、次いでトリムの上に塗布される複数層の目地材で隠される。フレーム部材にパネルを固定するために使用される締結具もまた、それらの上に塗布される複数層の目地材で隠されなければならない。種々の目地材の塗布部が乾燥した後、その結果として得られた壁表面を研磨し、塗装を施して、所望の均一かつ見た目の美しい外観を形成することができる。Ｕｎｉｔｅｄ  Ｓｔａｔｅｓ  Ｇｙｐｓｕｍ  Ｃｏｍｐａｎｙに対する米国特許第８，９３１，２３０号は、１層のみの目地材が塗布される方法を開示している。
【０００６】
石膏ドライウォール建築において、隣接する石膏パネル間の継ぎ目を塞ぐために紙テープが一般的に使用される。紙テープは、目地材の中に埋め込まれ、次いで、それに続く目地材の層によって隠され、一体化された表面を形成する。このシステムにおけるテープの機能は、隣接するパネルをつなぎ、目地に強度及び補強を提供することである。
【０００７】
テーピング作業は、いくつかの繰り返しのステップを含むため、ドライウォールの仕上げにおいて時間のかかるプロセスとなっている。１つのテーピングプロセスは、一般的にバズーカと称される機械工具を使用することであり、それにロール状の紙テープが嵌め込まれ、目地材が流体であり流動し易いように十分な水と混合された混合済みの目地材で充填される。そのような用途の１つは、米国特許第６，３７８，７３８号に提供されている。バズーカの頭部を目地の上に配置し、壁の下方に移動させると、テープが前進し、その裏側が目地材の薄い層で被覆され、テープをウォールボードに対して緩やかに保持する。おそらく、第２の作業者がバズーカの後について、壁に密着するようにテープをこすり、テープの上から余分な目地材を除去する必要がある。この作業は、石膏パネルが接合されるあらゆる継ぎ目の上で行われる。
【０００８】
貼付プロセスが面倒であることの他に、目地材がテープの裏側上で均一に流動しない場合には気泡が生じる可能性があり、それはテープの層が乾燥するまで見つからないことが多い。この場合、作業者は、次の仕上げステップに進む前に、目地からテープを切り離し、薄膜状の目地材及びテープ片を再度貼付しなければならない。
【発明の概要】
【０００９】
本発明は、継ぎ目上の補強材としての目地補強テープの必要性を排除する柔軟な接着剤組成物を提供する。
【００１０】
一実施形態は、０．１〜３ミリメートルの平均長さ及び５ミクロン〜２５ミクロンの直径を有し、天然繊維、合成繊維、及びそれらの組み合わせからなる群から選択される、繊維であって、全組成物重量に基づいて０．１重量％〜２５重量％の量である、繊維と、全組成物重量に基づいて１％〜５０％の樹脂固形分量の高分子樹脂である、結合剤と、全組成物重量に基づいて約２５重量％〜７５重量％の量の水と、全組成物重量に基づいて約０．１重量％〜約２重量％の量の少なくとも１つの増粘剤と、を含む、柔軟な接着剤組成物を提供し、組成物は、約２００〜約６００ブラベンダー単位の範囲の粘度、及び約７．０〜約１２の範囲のｐＨを有する。
【００１１】
いくつかの他の実施形態において、柔軟な接着剤組成物はさらに、０．２ミクロン〜２５０ミクロンの範囲の粒径を有し、かつ、炭酸カルシウム、石灰石、石膏、霞石閃長岩、二酸化チタン、リトポン、珪灰石、オキシ塩化ビスマス、滑石、粘土、及びそれらの混合物からなる群から選択される、増量剤を含み、該増量剤は、全組成物重量に基づいて０．５重量％〜７５重量％の量である。
【００１２】
ポリプロピレン繊維、ポリエチレン繊維、レーヨン繊維、及びそれらの任意の組み合わせからなる群から選択される繊維を含む種々の繊維が、本発明の柔軟な接着剤組成物を調製するのに好適である。
【００１３】
いくつかの実施形態において、本発明の柔軟な接着剤組成物は、高密度ポリエチレン繊維、レーヨンデニール繊維、または２つの繊維の組み合わせを用いて調製される。
【００１４】
いくつかの実施形態において、繊維は、０．５〜１．５ミリメートルの平均長さを有する。
【００１５】
少なくともいくつかの実施形態において、高分子樹脂は、エチレン酢酸ビニル、スチレン／アクリルポリマー、アクリルポリマー、ポリウレタンポリマー、ビニル／アクリルポリマー、及びそれらの混合物からなる群から選択される膜形成ポリマーである。
【００１６】
本発明の柔軟な接着剤組成物のさらなる実施形態において、結合剤はラテックス樹脂であり、組成物はさらに凝集溶剤を含む。
【００１７】
少なくともいくつかの実施形態において、増粘剤は、セルロース系増粘剤、ゲル化クレイ、会合性増粘剤、及びそれらの任意の組み合わせからなる群から選択される。
【００１８】
本発明の柔軟な接着剤組成物は、全組成物重量に基づいて約０．０５重量％〜約０．２重量％の量の少なくとも１つの殺生物剤をさらに含んでもよい。
【００１９】
さらなる実施形態は、並んで一緒に接合され、それによって継ぎ目を形成する２つのパネルを備える壁アセンブリを対象とし、本発明の柔軟な接着剤組成物は、その継ぎ目の上に塗布される。アセンブリの少なくともいくつかは、目地補強テープを含まない。
【００２０】
さらなる実施形態は、継ぎ目で２つのパネルを一緒に固定及び保持するための方法であって、パネルが当接するように２つのパネルを並べて位置付けることによって継ぎ目を形成するステップと、継ぎ目及び継ぎ目の周囲の一部のパネル表面領域に請求項１に記載の柔軟な接着剤組成物を塗布するステップと、を含む方法を提供する。少なくともいくつかの実施形態において、この方法は目地補強テープを用いずに行われる。少なくともいくつかの実施形態において、本発明の柔軟な接着剤組成物は、噴霧塗布される。
【図面の簡単な説明】
【００２１】
【図１】従来技術によって提供されるような、２つの当接するパネル間の継ぎ目の上に目地補強テープが使用された従来の壁アセンブリを示す。
【図２】目地補強テープの代わりに本発明の柔軟な接着剤組成物が使用された壁アセンブリを示す。
【図３Ａ】図３Ａは、せん断試験のステップアップの略図である。
【図３Ｂ】図３Ｂは、本発明の柔軟な接着剤組成物を用いたアセンブリに対して行われるせん断試験を示す。
【図３Ｃ】図３Ｃは、破損後の図３Ｂのアセンブリを示す。
【図３Ｄ】図３Ｄは、目地補強テープを用いた対照アセンブリについて行われたせん断試験を示す。
【図３Ｅ】図３Ｅは、破損後の図３Ｄのアセンブリを示す。
【図４Ａ】図４Ａは、伸長試験の設定の略図である。
【図４Ｂ】図４Ｂは、伸長試験が行われた後の、本発明の柔軟な接着剤組成物を用いたアセンブリを示す。
【図４Ｃ】図４Ｃは、破損点まで伸長試験が行われた後の、目地補強テープを用いた対照アセンブリを示す。
【発明を実施するための形態】
【００２２】
本発明は、セルフレベリング性であり、２つの当接するパネル間の目地を強化するために使用することができる、柔軟な接着剤組成物を提供する。柔軟な接着剤組成物は、目地補強テープの必要性を排除する。
【００２３】
図１に示されるように、従来技術の壁または天井アセンブリ、一般的には１０は、第１のパネル１２及び第２のパネル１４を並べて整列させる。これにより、当接するパネル１２と１４との間に継ぎ目１６が生じる。従来の方法では、継ぎ目１６は、パネル１２及び１４を接着する目地補強テープ１８で覆われ、テープを貼付する前に何らかの目地材が継ぎ目に塗布される。次いで、いくつかの層の目地材２０をテープの上に塗布し、継ぎ目１６を平滑化し、壁を塗装できる状態にする。
【００２４】
図２は、本発明の柔軟な接着剤組成物、一般的には２１を用いた２パネルアセンブリを示す。このアセンブリでは、第１のパネル１２及び第２のパネル１４が、当接して継ぎ目１６を形成するように並べられる。図１に示される目地補強テープ１８を用いた従来のアセンブリとは異なり、図２のアセンブリ２１では、継ぎ目１６の上に目地補強テープ１８は貼付されない。代わりに、本発明の柔軟な接着剤組成物２２が継ぎ目１６の上に塗布され、本発明の柔軟な接着剤組成物が継ぎ目を充填し、また、図２に示されるように、継ぎ目１６の周囲の一部のパネル表面を覆う。次いで、本発明の柔軟な接着剤組成物２２が乾燥して高分子膜を形成した後、本発明の柔軟な接着剤組成物２２の上に少なくとも１層の目地材２０が塗布される。
【００２５】
本発明の柔軟な接着剤組成物２２は、継ぎ目１６を充填し、図２に示されるように継ぎ目のそれぞれの側でパネル１２及び１４の表面の一部を覆い、セルフレベリング特性を有する。本発明の柔軟な接着剤組成物は、ドライウォール用の仕上げナイフを使用する等の従来の方法によって塗布されてもよいか、またはより効率的に、本発明の柔軟な接着剤組成物は、パネルの目地の上に噴霧塗布されてもよい。
【００２６】
柔軟な接着剤組成物は、より使用しやすく、より迅速に塗布され、内壁の均一な仕上がりに必要とされる滑らかな外観を提供する。
【００２７】
さらなる実施形態は、継ぎ目で２つのパネルを一緒に固定及び保持し、継ぎ目を補強するための目地仕上げプロセスにおける方法を提供する。本発明の柔軟な接着剤組成物は、米国特許第８，９３１，２３０号に提供される目地材及び壁アセンブリ等を含む、多種多様な目地材、パネル、及び壁設置システムに匹敵する。
【００２８】
本発明の柔軟な接着剤組成物は繊維を含む。好適な繊維は、天然繊維、合成繊維、または天然繊維と合成繊維との組み合わせである。繊維は、２つの当接するパネル間の目地を補強するのに十分な充填レベルで使用される。
【００２９】
好適な合成繊維のいくつかは、限定されないが、アクリル、ビニロン、ＤＥＲＣＬＯＮ（商標）、カーボン、アラミド、高密度ポリエチレン、ナイロン、ポリエステル、モダクリル、ガラス、金属、ＤＹＮＥＥＭＡ（商標）、ポリベンズイミダゾール、トリアセテート、レーヨン、ジアセテート、ＶＩＮＹＯＮ（商標）、ＬＹＯＣＥＬＬ（商標）、アセテート、ポリ乳酸、玄武岩、オレフィン、ＯＲＬＯＮ（商標）、ポリエチレン、ＳＡＲＡＮ（商標）、ＺＹＬＯＮ（商標）、スパンデックス、及びＶＥＣＴＲＡＮ（商標）繊維を含む。好適な天然繊維のいくつかは、限定されないが、セルロース系繊維、植物（綿花、コイア、麻等）、木質、及び動物繊維を含む。
【００３０】
いくつかの実施形態において、異なる繊維の組み合わせが使用されてもよい。いくつかの実施形態において、ポリエチレン繊維とポリプロピレン繊維との組み合わせが使用される。さらなる実施形態において、レーヨン繊維が使用されてもよい。少なくともいくつかの実施形態において、ポリエチレン繊維とレーヨンデニール繊維との組み合わせが使用される。他の実施形態において、ポリプロピレン繊維とレーヨンデニール繊維との組み合わせが使用される。さらなる実施形態において、ポリエチレン繊維とポリプロピレン繊維とレーヨンデニール繊維との組み合わせが使用される。さらなる実施形態は、高密度ポリエチレン繊維が使用されるものを含む。
【００３１】
繊維は、２つの当接するパネル間の目地を補強するのに十分な任意の好適な量で使用され得る。いくつかの実施形態において、繊維の量は、全組成物重量に基づいて０．１重量％〜２５重量％の範囲である。他の実施形態において、繊維の量は、全組成物重量に基づいて１．０重量％〜２０重量％の範囲である。他の実施形態において、繊維の量は、全組成物重量に基づいて１．０重量％〜１５重量％の範囲である。さらなる実施形態において、繊維の量は、全組成物重量に基づいて２．５重量％〜１０重量％の範囲である。
【００３２】
異なるサイズの繊維が使用されてもよい。一般的に、０．１〜３ミリメートルの平均長さを有する繊維が好適である。いくつかの実施形態において、繊維は、０．５〜約１．５ミリメートルの長さである。繊維の直径は異なってもよい。一般的に、５ミクロン〜２５ミクロンの範囲の直径を有する繊維。少なくともいくつかの実施形態において、繊維は、１０〜２０ミクロンの直径を有する。
【００３３】
本発明の柔軟な接着剤組成物の別の構成成分は結合剤である。いくつかの実施形態において、結合剤は高分子樹脂である。いくつかの実施形態において、高分子樹脂は、全組成物重量に基づいて約１％〜約５０％の樹脂固形分量で存在する。
【００３４】
少なくとも１つの好ましい実施形態は、組成物の約２５重量％〜約３５重量％のラテックスエマルジョンを含む。いくつかの実施形態において、ラテックスは、膜形成ポリマーであるように選択される。ラテックスエマルジョンの例として、限定されないが、エチレン酢酸ビニル、スチレン／アクリルポリマー、アクリルポリマー、ポリウレタンポリマー、ビニル／アクリルポリマー、及びそれらの混合物が挙げられる。
【００３５】
高分子樹脂は、固体膜または結合性顔料を形成することができる任意の好適な膜形成樹脂であり得る。好適な高分子樹脂は、限定されないが、ラテックスエマルジョン媒体及び油性媒体を含む。いくつかの実施形態において、高分子樹脂は、酢酸ビニル、例えば、エチレン酢酸ビニル、及びアクリル、例えば、ビニルアクリル及びスチレン化アクリルから選択される。好適な油性媒体は、カルボキシル官能化アクリル及びヒドロキシル官能化アクリル、アルキド、ポリウレタン、ポリエステル、及びエポキシを含む。初期の固体組成物は、典型的には、組成物の約５重量％〜約５０重量％の量で高分子結合剤を含む。
【００３６】
有用な高分子樹脂は、アクリルポリマー、ビニルアクリルポリマー、例えば、酢酸ビニル−アクリル酸ブチルコポリマー、スチレンアクリルポリマー、及び酢酸ビニルポリマー（ＵＣＡＲ（登録商標）及びＮＥＯＣＡＲ（登録商標）（Ｔｈｅ  Ｄｏｗ  Ｃｈｅｍｉｃａｌ  Ｃｏｍｐａｎｙ，Ｍｉｄｌａｎｄ，ＭＩ）の商標名で販売されている酢酸ビニルポリマー、例えば、ＵＣＡＲ（登録商標）３６７ブランドのラテックス接着剤等を含む）；エマルジョンポリマー製品（ＶＩＮＲＥＺ（登録商標）（Ｈａｌｌｔｅｃｈ，Ｉｎｃ．，Ｏｎｔａｒｉｏ，Ｃａｎａｄａ）の名称で販売されているエマルジョンポリマー製品を含む）；アクリル、ビニルアクリル、及びスチレンアクリルポリマー（ＡＱＵＡＭＡＣ（登録商標）（Ｈｅｘｉｏｎ  Ｓｐｅｃｉａｌｔｙ  Ｃｈｅｍｉｃａｌｓ，Ｃｏｌｕｍｂｕｓ，ＯＨ）の商標名で販売されているものを含む）を含む。例示的なビニルアクリル樹脂は、ＣｅｌａｎｅｓｅのＴｕｒＣＯＲ（登録商標）３０２５であり、これは３０℃のガラス温度を有し、５６％固体である。
【００３７】
好適な官能化アクリル、アルキド、ポリウレタン、ポリエステル、及びエポキシもまた高分子樹脂として有用であり、多数の商業的供給源から得ることができる。有用なアクリルは、ＡＣＲＹＬＯＩＤ（登録商標）（Ｔｈｅ  Ｄｏｗ  Ｃｈｅｍｉｃａｌ  Ｃｏｍｐａｎｙ，Ｍｉｄｌａｎｄ，ＭＩ）の名称で販売されており、有用なエポキシ樹脂は、ＥＰＯＮ（登録商標）（Ｈｅｘｉｏｎ  Ｓｐｅｃｉａｌｔｙ  Ｃｈｅｍｉｃａｌｓ，Ｏｈｉｏ）の名称で販売されており、有用なポリエステル樹脂は、ＣＹＰＬＥＸ（登録商標）（Ｃｙｔｅｃ  Ｉｎｄｕｓｔｒｉｅｓ，Ｗｅｓｔ  Ｐａｔｅｒｓｏｎ，ＮＪ）の商標名で販売されており、有用なビニル樹脂は、ＵＣＡＲ（登録商標）（Ｔｈｅ  Ｄｏｗ  Ｃｈｅｍｉｃａｌ  Ｃｏｍｐａｎｙ，Ｍｉｄｌａｎｄ，ＭＩ）の名称で販売されている。
【００３８】
デンプンは、高分子樹脂であるとは見なされないが、それらは共結合剤として加えられてもよいか、またはいくつかの実施形態では唯一の結合剤として使用されてもよい。
【００３９】
少なくともいくつかの実施形態において、本発明の柔軟な接着剤組成物は増量剤を含む。増量剤は、炭酸カルシウム、石灰石、石膏、霞石閃長岩、二酸化チタン、リトポン、珪灰石、オキシ塩化ビスマス、滑石、粘土、及びそれらの混合物から選択されてもよい。
【００４０】
有用な霞石閃長岩は、典型的には節のある粒子である。好適な霞石閃長岩は、商標名ＭＩＮＥＸ（登録商標）（例えば、ＭＩＮＥＸ（登録商標）３）（Ｕｎｉｍｉｎ  Ｃｏｒｐｏｒａｔｉｏｎ，Ｎｅｗ  Ｃａａｎａｎ，ＣＴ）で販売されている。少なくともいくつかの実施形態において、本発明の柔軟な接着剤組成物は、少なくとも２つの増量剤の組み合わせを含む。
【００４１】
さらなる実施形態において、第１の増量剤が唯一使用される。霞石閃長岩が、第１の増量剤または唯一の増量剤として使用されてもよい。他の好適な増量剤は、限定されないが、滑石（ＭＩＳＴＲＯＮ（登録商標）の商標名で販売されている滑石、例えば、ＭＩＳＴＲＯＮ（登録商標）ＺＳＣ（Ｌｕｚｅｎａｃ  Ｎｏｒｔｈ  Ａｍｅｒｉｃａ，Ｇｒｅｅｎｗｏｏｄ  Ｖｉｌｌａｇｅ，ＣＯ）を含む）；重質炭酸カルシウム（ＯＭＹＡＣＡＲＢ（登録商標）の商標名で販売されている重質炭酸カルシウム、例えば、ＳＮＯＷＷＨＩＴＥ（登録商標）２１及びＯＭＹＡＣＡＲＢ（登録商標）６−ＰＴ（Ｏｍｙａ  Ｎｏｒｔｈ  Ａｍｅｒｉｃａ，Ａｌｐｈａｒｅｔｔａ，ＧＡ）を含む）；焼成カオリン粘土（ＨＵＢＥＲ（登録商標）の商標名で販売されている焼成カオリン粘土、例えば、ＨＵＢＥＲ（登録商標）７０−Ｃ（Ｈｕｂｅｒ  Ｅｎｇｉｎｅｅｒｅｄ  Ｍａｔｅｒｉａｌｓ，Ａｔｌａｎｔａ，ＧＡ）を含む）；含水アルミノケイ酸塩（ＡＳＰ（登録商標）の商標名で販売されている含水アルミノケイ酸塩、例えば、ＡＳＰ−４００（ＢＡＳＦ  Ｃｏｒｐｏｒａｔｉｏｎ，Ｆｌｏｒｈａｍ  Ｐａｒｋ，ＮＪ）を含む）；沈降炭酸カルシウム（Ｍ−６０（登録商標）の商標名（Ｍｉｓｓｉｓｓｉｐｐｉ  Ｌｉｍｅ  Ｃｏｍｐａｎｙ，Ｓｔ．Ｌｏｕｉｓ，ＭＯ）で入手可能な沈降炭酸カルシウムを含む）；及び雲母（Ｐ−８０Ｆの商標名（Ｕｎｉｔｅｄ  Ｓｔａｔｅｓ  Ｇｙｐｓｕｍ  Ｃｏｍｐａｎｙ，Ｃｈｉｃａｇｏ，ＩＬ）で入手可能な雲母を含む）を含む。
【００４２】
好ましい増量剤の粒子は、２５０ミクロン未満である。粒径を２５０ミクロン未満に維持することの技術的な利点は、このサイズによって、本発明の柔軟な接着剤組成物が継ぎ目に塗布される間、グリットの生成が回避されることである。いくつかの実施形態において、増量剤の粒径は、約０．２ミクロン〜約２５０ミクロンの範囲である。好ましい実施形態は、約１０ミクロン〜約３０ミクロンの粒径分布の増量剤を有する。
【００４３】
増量剤の量は、好ましくは、全組成物重量に基づいて約５重量％〜約１５重量％の範囲であるが、いくつかの実施形態では、全組成物重量に基づいて０．５重量％〜７５重量％の範囲であってもよい。
【００４４】
いくつかの実施形態において、本発明の柔軟な接着剤組成物はさらに、任意選択的に凝集溶剤を含む。高分子樹脂がラテックス樹脂である場合、凝集溶剤は、高分子樹脂の膜形成を支持するように選択される。この場合、凝集溶剤は、高分子樹脂のガラス転移温度、及び膜を形成するための所望の乾燥時間に基づいて選択される。
【００４５】
いくつかの実施形態において、凝集溶剤の選択は、特定の用途のために選択される高分子樹脂の種類及び量によって決定される。スチレン／アクリルポリマーとともに使用するための凝集溶剤の一例は、Ｅａｓｔｍａｎ  Ｃｈｅｍｉｃａｌ  Ｃｏ．，Ｋｉｎｇｓｐｏｒｔ，ＴＮのＴＥＸＡＮＯＬ（登録商標）ブランドのエステルアルコールである。
【００４６】
いくつかの実施形態における本発明の柔軟な接着剤組成物は、全組成物重量に基づいて０．２重量％〜８重量％の量で凝集溶剤を含む。揮発性成分は、使用できる凝集溶剤の量を制限する場合があるが、用途によっては、より多くの凝集溶剤成分が有用であり得ることが予想される。
【００４７】
水は、加工可能な組成物を形成するのに十分な量で本発明の柔軟な接着剤組成物に加えられる。好ましい実施形態は、全組成物重量に基づいて約２５％重量％〜約７５重量％の量で水を含む。本発明の柔軟な接着剤組成物は、乾燥するまで壁または天井の所定の位置に留まるのに十分濃く、塗布されるのに十分薄い。本発明の柔軟な接着剤組成物を塗布するために使用することができる手段のいくつかは、限定されないが、噴霧による塗布、自動テーピング工具による塗布、またはナイフ、ブラシ、こて、ロール、もしくは押出デバイスによる塗布を含む。
【００４８】
本発明の柔軟な接着剤組成物の粘度は、増粘剤を用いて調整される。内壁または天井等の基板上に適切なレオロジーをもたらすために、本発明の柔軟な接着剤組成物は、工具によって塗布されるのに十分薄く、乾燥するまで壁上の所定の位置に留まるのに十分濃い。本発明の柔軟な接着剤組成物のいくつかの実施形態は、２００〜６００単位の範囲のブラベンダー粘度をもたらすための増粘剤の量を含む。好適な増粘剤は、限定されないが、セルロース系増粘剤、ゲル化クレイ、会合性増粘剤、またはそれらの組み合わせを含む。少なくとも１つの好ましい実施形態は、本発明の柔軟な接着剤組成物の全重量に基づいて約０．１重量％〜約２重量％の量の増粘剤を使用する。
【００４９】
いくつかの実施形態において、いくつかの増粘剤の組み合わせが使用されてもよい。いくつかの実施形態において、全ての増粘剤の総量は、全組成物重量に基づいて約０．０１重量％〜約１５重量％の範囲である。
【００５０】
少なくともいくつかの実施形態は、ヒドロキシメチルセルロース、例えば、Ａｓｈｌａｎｄ  Ｉｎｃ，Ｃｏｖｉｎｇｔｏｎ，ＫＹによってＮＡＴＲＯＳＯＬ（登録商標）として販売されているヒドロキシメチルセルロースを使用する。正確な用途に応じて、他の増粘剤が好適であり得る。好適な疎水性修飾セルロース系増粘剤は、限定されないが、約１０００ダルトン〜５００，０００ダルトンの分子量を有するセルロースエーテルを含む。いくつかの実施形態において、セルロース系増粘剤は、以下の少なくとも１つである：アルキルヒドロキシプロピルセルロースエーテル、ヒドロキシプロピルメチルセルロース、キサンタンガム、カルボキシメチルセルロース、ヒドロキシエチルセルロース、アルギン酸ナトリウム、及びアルギン酸の他の塩、カラゲナン、アラビアガム、トラガカントガム、ガティガム、グアーガム及びその誘導体、ローカストビーンガム、タマリンドガム、サイリウムシードガム、クインスシードガム、ラーチガム、ペクチン及びその誘導体、デキストラン、ならびにヒドロキシプロピルセルロース。
【００５１】
いくつかの実施形態において、本発明の柔軟な接着剤組成物は、本発明の柔軟な接着剤組成物の総重量に基づいて約０．０１重量％〜約２重量％のセルロース系増粘剤を含む。
【００５２】
有用なアルキルヒドロキシプロピルセルロースのアルキル基は、最大９個の炭素原子を含有してもよいが、通常、アルキル基は、１〜３個の原子を含有する。無水グルコース単位当たり平均約２個のヒドロキシプロピル基及び／またはメトキシプロピル基を有するヒドロキシプロピルメチルセルロースが使用されることが多い。２０℃で約２重量％の好適なアルキルヒドロキシプロピルセルロースエーテルを含有する水溶液の粘度は、Ｕｂｂｅｌｏｈｄｅ毛細管粘度計を用いて測定した場合、約６０，０００センチポアズ（ｃｐｓ）〜約９０，０００ｃｐｓである。代替として、Ｂｒｏｏｋｆｉｅｌｄ回転式粘度計を約２．５ｒｐｍ〜５ｒｐｍの速度で用いて同様の測定を行うことができる。
【００５３】
一実施形態において、本発明の柔軟な接着剤組成物は、全組成物重量に基づいて約０．２５重量％のアルキルヒドロキシプロピルセルロースエーテルを含有する。好適なアルキルヒドロキシプロピルセルロースエーテルは、ＭＥＴＨＯＣＥＬ（登録商標）（Ｔｈｅ  Ｄｏｗ  Ｃｈｅｍｉｃａｌ  Ｃｏｍｐａｎｙ，Ｍｉｄｌａｎｄ，ＭＩ）の商標名で販売されているものを含む。
【００５４】
本発明の柔軟な接着剤組成物に使用するのに好適なゲル化クレイは、八面体配位アルミナ、酸化マグネシウム、ケイ酸塩、及び／またはフィロケイ酸塩の平行なシートに結合した四面体配位シリカの、天然及び／または合成の位置関係的に層状のシート構造を備えるホルマイト粘土である。そのようなゲル化クレイは、限定されないが、アタパルジャイト、セピオライト、ベントナイト、ラポナイト、ノントロナイト、バイデライト、ラポナイト、ヤコントバイト、ジンクシライト、ボルコンスコイト、ヘクトライト、サポナイト、フェロサポナイト、ソーコナイト、スインホルダイト、ピメライト、ソボカイト、スティーブンサイト、スビンホルダイト、バーミキュライト、水膨潤性合成粘土、スメクタイト、例えば、モンモリロナイト、特に、ナトリウムモンモリロナイト、マグネシウムモンモリロナイト、及びカルシウムモンモリロナイト、イライト、混合層状イライト／スメクタイト鉱物、例えば、レクトライト、タロソバイト、及びレディカイト、ケイ酸アルミニウムマグネシウム、ならびに上に名前を挙げた粘土の混合物を含む。パリゴルスカイトアタパルジャイト粘土が一般的に好ましい。
【００５５】
いくつかの実施形態において、本発明の柔軟な接着剤組成物は、全組成物重量に基づいて約０．０１重量％〜約３重量％のゲル化クレイを含む。有用なゲル化クレイは、ＭＩＮ−Ｕ−ＧＥＬ（登録商標）の商標名（Ｆｌｏｒｉｄｉｎ  Ｃｏｍｐａｎｙ，Ｑｕｉｎｃｙ，ＦＬ）で販売されているもの、及びＡｔｔａｇｅｌ（登録商標）の商標名（Ｅｎｇｅｌｈａｒｄ  Ｃｏｒｐｏｒａｔｉｏｎ，Ｉｓｅｌｉｎ，ＮＪ）で販売されているものを含む。そのような粘土は、異なる粒径で入手可能である。
【００５６】
本発明の柔軟な接着剤組成物に使用するのに好適な会合性増粘剤は、疎水性修飾エトキシル化ウレタン（ＨＥＵＲ）、疎水性修飾アルカリ膨潤性エマルジョン（ＨＡＳＥ）、及びスチレン−無水マレイン酸ターポリマー（ＳＭＡＴ）を含む。ＨＥＵＲ増粘剤（一般的にポリウレタンまたはＰＵＲ会合性増粘剤としても知られる）は、通常、好ましくは水性のラテックス系組成物である。エチルアクリレート及びメタクリル酸の酸性アクリレートコポリマー（架橋）、ならびに、エチルアクリレート、メタクリル酸、及び非イオン性界面活性剤モノマーのアクリルターポリマーもまた、会合性増粘剤として使用され得る。
【００５７】
１つ以上の好適な会合性増粘剤が使用される場合、会合性増粘剤と本発明の柔軟な接着剤組成物の少なくとも１つの他の粒子（例えば、顔料粒子もしくは樹脂粒子）との会合、または会合性増粘剤と別の会合性増粘剤粒子との会合のいずれかによって、増粘反応が引き起こされる。種々の実施形態において、最初は単色である本発明の柔軟な接着剤組成物は、典型的には、全組成物重量に基づいて約０．０１重量％〜約１０重量％の会合性増粘剤を含む。有用な会合性増粘剤は、ＡＬＣＯＧＵＭ（登録商標）の商標名（Ａｌｃｏ  Ｃｈｅｍｉｃａｌ  Ｃｏｍｐａｎｙ，Ｃｈａｔｔａｎｏｏｇａ，ＴＮ）、ＶＩＳＣＡＬＥＸ（登録商標）（Ｃｉｂａ  Ｓｐｅｃｉａｌｔｙ  Ｃｈｅｍｉｃａｌｓ，Ｔａｒｒｙｔｏｗｎ，ＮＹ）の商標名、及びＡＣＲＹＳＯＬ（登録商標）（Ｔｈｅ  Ｄｏｗ  Ｃｈｅｍｉｃａｌ  Ｃｏｍｐａｎｙ，Ｍｉｄｌａｎｄ，ＭＩ）の商標名で販売されているものを含む。いくつかの実施形態において、（Ｌｕｂｒｉｚｏｌ，Ｗｉｃｋｌｉｆｆｅ，ＯＨ）のＣＡＲＢＯＰＯＬ（登録商標）ＥＺ−３が、共増粘剤として使用される。
【００５８】
いくつかの実施形態において、本発明の柔軟な接着剤組成物は殺生物剤を含む。本発明の柔軟な接着剤組成物が、短時間で調製及び使用される場合、殺生物剤を用いる必要はない。しかしながら、商品が梱包され、商品棚に数週間または数ヶ月間置かれる場合、暗くて湿気があり、高分子樹脂及び他の材料によって供給される栄養素を含む環境において、微生物が繁殖する可能性がある。そこで、容器内における細菌及びカビの成長を阻害するために殺生物剤を加えることが必要となる。建築用パネル、コーティング、または人もしくはペットと接触する可能性が高い他の製品に使用するのに好適な任意の殺生物剤が、本発明の柔軟な接着剤組成物に使用され得る。
【００５９】
水性系における殺菌剤及び／または缶内防腐剤としての使用が知られている製品は、本発明の柔軟な接着剤組成物において特に有用である。好適な殺菌剤は、ＭＥＲＧＡＬ（登録商標）１７４防腐剤（Ｔｒｏｙ  Ｃｏｒｐ．，Ｆｌｏｒｈａｍ  Ｐａｒｋ，ＮＪ）を含む。好適な殺生物剤の別の例は、ピリチオンの塩である。抗菌性を有する任意のピリチオンの水溶性塩が、本発明の石膏パネルにおいて有用である。ピリチオンは、２メルカプトピリジン−Ｎ−オキシド、２−ピリジンチオール−１−オキシド（ＣＡＳ  Ｒｅｇｉｓｔｒｙ  Ｎｏ．１１２１−３１−９）、１−ヒドロキシピリジン−２−チオン、及び１ヒドロキシ−２（１Ｈ）−ピリジンチオン（ＣＡＳ  Ｒｅｇｉｓｔｒｙ  Ｎｏ．１１２１−３０−８）を含むいくつかの名称で知られている。ピリチオンナトリウム（ＣＡＳ  Ｒｅｇｉｓｔｒｙ  Ｎｏ．３８１１−７３−２）として知られるナトリウム誘導体（Ｃ５Ｈ４ＮＯＳＮａ）は、特に有用なこの塩の一実施形態である。Ｓｏｄｉｕｍ  ＯＭＡＤＩＮＥ（登録商標）またはＺｉｎｃ  ＯＭＡＤＩＮＥ（登録商標）ブランドの抗菌性化合物等のピリチオン塩が、Ｎｏｒｗａｌｋ，ＣＴのＡｒｃｈ  Ｃｈｅｍｉｃａｌｓ，Ｉｎｃ．から市販されている。
【００６０】
他の好ましい殺生物剤は、ジヨードメチル−４−トリルスルホン、チアベンダゾール、テブコナゾール、３−ヨード−２−プロピニルブチルカルバメート、及びこれらの組み合わせを含む。ＭＥＲＧＡＬ（登録商標）ブランドの殺生物剤（Ｔｒｏｙ  Ｃｏｒｐ．，Ｆｌｏｒｈａｍ  Ｐａｒｋ，ＮＪ）は、装飾組成物において有用な３−ヨード−２−プロピルイルブチルカルバメートの特定の例である。好ましい殺菌剤の一例は、Ｉｎｔｅｒｎａｔｉｏｎａｌ  Ｓｐｅｃｉａｌｔｙ  Ｐｒｏｄｕｃｔｓ，Ｉｎｃ．，Ｗａｙｎｅ，ＮＪのＦＵＮＧＩＴＲＯＬ（登録商標）９２０ブランドの抗菌剤である。
【００６１】
使用される殺生物剤の量は、本発明の柔軟な接着剤組成物の保存期間にわたって微生物の成長を防止するのに必要とされる範囲内である。殺生物剤として缶内防腐剤が使用される場合、全組成物重量に基づいて約０．１％〜約０．３％の殺生物剤の範囲の量が使用される。少なくとも１つの好ましい実施形態は、全組成物重量に基づいて約０．０５重量％〜約０．２重量％の量の殺生物剤を使用する。
【００６２】
いくつかの実施形態において、本発明の柔軟な接着剤組成物は、以下の少なくとも１つをさらに含んでもよい：界面活性剤、着色剤、湿潤剤、消泡剤、及び／またはｐＨ安定剤。
【００６３】
いくつかの実施形態において、本発明の柔軟な接着剤組成物はまた、少なくとも１つの界面活性剤も含む。例えば、いくつかの実施形態において、界面活性剤は、約３〜約２０、例えば、約４〜約１５、または約５〜約１０の親水親油バランス（ＨＬＢ）を有する界面活性剤であってもよい。界面活性剤は、任意の好適な量で存在してもよく、例えば、湿潤組成物の約０．００１重量％〜約１５重量％、例えば、約０．００１重量％〜約１０重量％、約０．００１重量％〜約５重量％、または約０．０１重量％〜約０．５重量％で存在してもよい。
【００６４】
いくつかの実施形態において、本発明の柔軟な接着剤組成物は、少なくとも１つの分散剤をさらに含んでもよい。好適な分散剤は、アミン系分散剤、例えば、ＡＭＰ（登録商標）（Ａｎｇｕｓ，Ｉｎｃ．）の商標名で販売されている多官能性アミンを含む。
【００６５】
本発明の柔軟な接着剤組成物は、少なくとも１つの湿潤剤をさらに含んでもよい。例えば、ソルビトール誘導体、多価アルコール、例えば、限定されないが、エチレングリコール、ジエチレングリコール（ＤＥＧ）、トリエチレングリコール、プロピレングリコール、ジプロピレングリコール、及び／またはトリプロピレングリコール等のグリコール、グリセロール、またはこれらの任意の組み合わせを含む、任意の好適な湿潤剤が含まれてもよい。含まれる場合、湿潤剤は、湿潤組成物の約０．００１重量％〜約１５重量％、例えば、湿潤組成物の約０．００１重量％〜約１０重量％、約０．０１重量％〜約５重量％、または約０．００１重量％〜約３重量％の量で含まれてもよい。
【００６６】
本発明の柔軟な接着剤組成物は、約７．０〜約１２の範囲のｐＨを有する。いくつかの実施形態において、接着剤組成物は、約８．０〜約１２の範囲のｐＨを有する。いくつかの実施形態において、本発明の柔軟な接着剤組成物は、約９．０〜約１２の範囲のｐＨを有する。
【００６７】
必要に応じてｐＨを調整するために、様々な塩基性材料が本発明の柔軟な接着剤組成物に使用され得る。そのような塩基性化合物は、限定されないが、アンモニア、苛性ソーダ（水酸化ナトリウム）、トリエチルアミン（ＴＥＡ）、及び２−アミノ−２−メチル−１プロパノール（ＡＭＰ）を含む。種々の実施形態において、本発明の柔軟な接着剤組成物は、約０．００１重量％〜約１０重量％、約０．０１重量％〜約０．５重量％、及び／または約０．０１重量％〜約０．５０重量％のアルカリ／塩基性材料を含む。
【００６８】
いくつかの実施形態において、本発明の柔軟な接着剤組成物は、下の表１に記載されるように配合される。
【００６９】
【表１】
2018534374.tif 000002
【００７０】
少なくともいくつかの実施形態において、本発明の柔軟な接着剤組成物は、下の表２に示されるように配合され得る。
【００７１】
【表２】
2018534374.tif 000003
【００７２】
本発明の柔軟な接着剤組成物が当接するパネル間の目地を強化するために使用できることは、予想外に発見された。本発明の柔軟な接着剤組成物が、継ぎ目、及び目地の周囲の周辺パネル領域を充填するために使用される場合、目地補強テープの必要性が排除され、目地補強テープを用いずに継ぎ目を仕上げることができる。
【００７３】
建物の建築において、２つの当接するパネル間の目地は、亀裂が入ったりまたは変位したりすることなく、目地が壁における圧力に耐え得るように補強されなければならない。種々の試験を実施して、完成した目地の強度を判定することができる。せん断試験と称される試験の１つを図３Ａに示す。
【００７４】
せん断試験では、図３Ａに示されるように、第１のパネル１２及び第２のパネル１４の２つのパネルが並んで一緒に接合される。これにより、当接するパネル１２と１４との間に継ぎ目１６が形成される。次いで、継ぎ目１６は、本発明の柔軟な接着剤組成物２２で充填されるか、または対照として、本発明の柔軟な接着剤組成物２２の代わりに目地補強テープ（図３Ａには図示せず）を用いてテープ貼りされる。その結果として得られる２パネルアセンブリ、一般的には図３Ａにおける３０を、次いで乾燥させ、万能試験機（ＵＴＭ）内に配置し、次いで、継ぎ目の破損のためにパネルが変位するまでパネル１２及び１４を互いに向かって徐々に押す。ＵＴＭは、パネルを変位させるために必要な力の量（負荷）を測定し、報告する。このようにして、せん断試験で得られたデータを用いて、継ぎ目の強度、及び継ぎ目が破損する前の継ぎ目に対する最大負荷を算出することができる。
【００７５】
図３Ｂは、本発明の柔軟な接着剤組成物、一般的には４０を用いたアセンブリのせん断試験の設定を示す。継ぎ目の上を本発明の柔軟な接着剤組成物２２で処理した、パネル１２及び１４を含むアセンブリである。本発明の柔軟な接着剤組成物２２が乾燥した後、２パネルアセンブリ４０は、ＵＴＭ内の２本のバー４２の間に配置される。ＵＴＭは、バー４２を互いに向かって押す。２本のバー４２の各々の移動方向が矢印で示される。試験中のある時点で、十分な力が加わることで２つのパネル１２及び１４が変位する。この図３Ｂの継ぎ目の破損点が図３Ｃに示されており、ここでパネル１２及び１４が一緒に押されて変位したことが分かる。本発明の柔軟な接着剤組成物を用いたせん断試験の対照として、本発明の柔軟な接着剤組成物の代わりに目地補強テープ１８によって接合された同じ２つのパネル１２及び１４を用いてせん断試験が実施される。この試験の設定は図３Ｄに示され、対照の目地補強テープアセンブリ５０の破損点は図３Ｅに示される。
【００７６】
本発明の柔軟な接着剤組成物は、従来の目地補強テープが使用されるアセンブリと等しいかまたはさらに大きい圧力負荷にも耐え得ることが発見された。
【００７７】
また、伸長試験として知られる別の試験も、２つのパネル間の目地の強度を測定するために実施することができる。伸長試験の設定、一般的には６０が図４Ａに示される。図４Ａから分かるように、第１のパネル１２及び第２のパネル１４が並んで一緒に配置され、継ぎ目１６を形成している。次いで、本発明の柔軟な接着剤組成物２２を継ぎ目の上に塗布し、乾燥させる。対照として、本発明の柔軟な接着剤組成物の代わりに従来の目地補強テープ及び目地材で継ぎ目を補強してもよい（図示せず）。次いで、アセンブリ６０をＵＴＭ内のバー４２の間に配置し、パネル１２及び１４を図４Ａの矢印によって示されるような反対方向に引っ張るようＵＴＭを設定する。ＵＴＭは、パネル１２と１４とを分離するのに必要な力の量（負荷）を測定し、報告する。このようにして、伸長試験で得られたデータを用いて、本発明の柔軟な接着剤組成物の接着強度を算出することができる。
【００７８】
図４Ｂは、本発明の柔軟な接着剤組成物２２を用いて一緒に接合されたパネル１２及び１４の伸長試験、一般的には７０の結果を報告している。図４Ｃは、目地材を用いてパネル１２及び１４に接着された従来の目地補強テープ１８で一緒に接合されたパネル１２及び１４の伸長試験、一般的には８０の結果を報告している。特定の力の負荷が目地補強テープを用いた対照の２つのパネルを完全に分離したが、本発明の柔軟な接着剤組成物を用いて接着された２つのパネルを分離するにはより高い力が必要であるため、図４Ｃと比較して図４Ｂから、本発明の柔軟な接着剤組成物は、２つのパネル間により強力な接着を提供することが分かる。
【００７９】
本発明の柔軟な接着剤組成物は、建築用パネルを接着して目地を強化するのに十分に適していることが明らかになった。一つには本発明の柔軟な接着剤組成物がセルフレベリング性であることから、組成物が使用される場合は目地の異なる領域間に圧力がより均一に分布されるため、この組成物は目地補強テープの代わりに使用することができ、時間を節約し、壁の設置をより正確かつ信頼性の高いものにする。
【００８０】
本発明の柔軟な接着剤組成物は、種々の建築用パネルの設置に適している。それらのパネルは、限定されないが、石膏ウォールボード、ペーパーレス石膏パネル、ならびに石膏及び／またはセメント系タイルを含む。いくつかの実施形態において、継ぎ目を本発明の柔軟な接着剤組成物で充填し、組成物をセルフレベリングさせ、目地及び一部のパネル表面領域にわたって重合マトリックスを形成する。
【００８１】
本発明の柔軟な接着剤組成物は、繊維、結合剤及び増量剤等の構成成分、ならびに他の構成成分を、水と一緒に混合することによって、建築現場でキットから調製することができる。いくつかの他の実施形態において、本発明の柔軟な接着剤組成物は、予め作製しておいて、必要になるまで保存することができる。
【００８２】
さらなる実施形態は、パネルがフレーミング部材に固定され得、当接するパネル間の目地の上に本発明の柔軟な接着剤組成物を塗布する建築方法を提供する。次いで、本発明の柔軟な接着剤組成物を乾燥させ、繊維を含む重合マトリックスを形成する。従来の目地補強テープは使用されない。代わりに、少なくとも１層の目地材を目地の上に塗布し、乾燥させる。次いで、必要があれば継ぎ目を研磨してもよく、装飾塗装ができる状態にする。
【００８３】
次に、以下の非限定的な実施例によって本発明をより詳細に説明する。
【００８４】
実施例１．柔軟な接着剤組成物
表１及び２に記載される構成成分を一緒に混合することにより組成物を調製した。全ての構成成分は、表２の２番目の列に示される通りであった。構成成分は、表２の好ましい量の列（４列目）に示される量で使用した。
【００８５】
実施例２．目地強度試験
せん断試験は、図３Ａに示される通りに設定した。２つの石膏パネルを一緒に並べ、継ぎ目を形成した。１６ゲージのスクリードガイドを使用して、実施例１の柔軟な接着剤組成物で継ぎ目を１回充填した。
【００８６】
対照として、０．０３５スクリードガイドを使用することにより他の２つのパネルの継ぎ目を強化し、汎用目地材をパネル目地上に塗り、紙製の目地補強テープを埋め込んだ。調製物を乾燥させ、１６ゲージのスクリーガイドを使用して、目地材の第２の層をテープの頂部に配置した。
【００８７】
伸長試験は、図４Ａに示される通りに設定した。せん断試験の調製に関連して上述したように、試料は、柔軟な接着剤組成物または従来の目地補強テープ及び目地材のいずれかを用いて調製した。
【００８８】
全ての試料が完全に乾燥した後、ＵＴＭ内でそれらをせん断試験及び伸長試験に供した。全ての試験を３通り繰り返し、その結果は下の表３に記録されている。
【００８９】
【表３】
2018534374.tif 000004
【００９０】
表３の結果から分かるように、柔軟な接着剤組成物は、従来の目地仕上げと比較してより高いせん断応力負荷を有する。また、柔軟な接着剤組成物は、従来の目地仕上げと比較してより低い伸長応力負荷も有する。
【図１】
2018534374.tif 000005
【図２】
2018534374.tif 000006
【図３Ａ】
2018534374.tif 000007
【図３Ｂ】
2018534374.tif 000008
【図３Ｃ】
2018534374.tif 000009
【図３Ｄ】
2018534374.tif 000010
【図３Ｅ】
2018534374.tif 000011
【図４Ａ】
2018534374.tif 000012
【図４Ｂ】
2018534374.tif 000013
【図４Ｃ】
2018534374.tif 000014
【国際調査報告】
2018534374.tif 000015
2018534374.tif 000016
2018534374.tif 000017